КАТАЛИЗАТОР СИНТЕЗА АММИАКА И СПОСОБ СИНТЕЗА АММИАКА

15
-3
1. Катализатор синтеза аммиака, включающий нанесенный металлический катализатор, который нанесен на соединение майенитового типа, содержащее электроны проводимости в концентрации 10 см или более, и служащее носителем для катализатора синтеза аммиака.
2
3
2. Катализатор по п. 1, в котором соединение майенитового типа является 12CaO·7AlO.
3. Катализатор по п. 1, в котором металл металлического катализатора является по меньшей мере металлом, выбранным из элементов металлов, принадлежащих к группам 6, 7, 8 и 9.
4. Катализатор по п. 1, в котором соединение майенитового типа принимает одну из форм порошка, пористого материала, спеченного изделия, тонкой пленки или монокристалла.
15
-3
5. Способ получения катализатора по любому из пп. 1-4, включающий стадию нанесения металлического катализатора на порошок соединения майенитового типа, содержащего электроны проводимости в концентрации 10 см или более, с помощью одного из способов: пропитки, физического смешивания, термического разложения, жидкофазного процесса и осаждения из пара.
15
-3
6. Способ получения катализатора, в котором способ пропитки по п. 5 включает стадии диспергирования порошка соединения майенитового типа, содержащего электроны проводимости в концентрации 10 см или более, в растворе растворителя соединения переходного металла, испарения растворителя из раствора растворителя и образования предшественника катализатора, полученного из высушенного соединения переходног металла, и нагревания соединения переходного металла в восстановительной атмосфере, и образования металлического катализатора путем восстановления соединения переходного металла.
7. Способ синтеза аммиака при использовании катализатора по любому из пп. 1-4, включающий стадию взаимодействия азота и водорода в качестве исходных материалов на катализаторе в реакционной установке в условиях температуры реакции от 100°C до 600°C или ниже и давления реакции от 10 кПа до 30 МПа.